(57)【特許請求の範囲】
【請求項１】
成分（Ａ）；ポリプロピレン系樹脂 ９８〜５０重量部及び成分（Ｂ）；スチレン系化合物単量体を主体とする重合体ブロックと共役ジエン化合物単量体単位を主体とする少なくとも２個の水素添加された重合体ブロックから構成される水素添加スチレン系ブロック共重合体 ２〜５０重量部が混練されてなる樹脂組成物であって、成分（Ｂ）中のスチレン系化合物単量体単位含量が１２重量％を越え２５重量％未満であり、水素添加される前の共役ジエン化合物単量体単位を主体とする重合体ブロックが、ブタジエン単量体単位を主体とし１，２結合量の平均が６２モル％以上９９モル％未満である重合体ブロック、または、イソプレン単量体単位を主体とし３，４結合量が１０モル％以上７５モル％未満である重合体ブロックであり、水素添加される前の重合体ブロック中のオレフィン性不飽和二重結合のうち９０％以上が水素添加されており、成分（Ａ）が連続相を形成し、その連続相中に、成分（Ａ）と成分（Ｂ）からなる第一分散相が存在し、さらにその第一分散相中に主に成分（Ｂ）を構成するスチレン系化合物単量体を主体とする重合体ブロックからなるドメインが第２分散相を形成した分散形態を有し、タッピングＡＦＭ（原子間力顕微鏡）において観測した２次元における位相差像の第一分散相の粒径が数平均粒径で２００ｎｍ以下であって、１次元の位相差像における第２分散相が平均長が１００ｎｍ以下であり、組成物の断面において観測される第２分散相中のスチレン系化合物単量体を主体とする重合体ブロックからなるドメインの数が３個以下である割合が５０％以上であることを特徴とするポリプロピレン系樹脂組成物 。
【請求項２】
成分（Ｂ）の水素添加スチレン系ブロック共重合体中のスチレン系化合物単量体を主体とする重合体ブロックからなるブロックの数が、少なくとも２個以上であり、スチレン系化合物単量体を主体とする重合体ブロックのスチレン系化合物単量体の連鎖数が５以上である割合が５０％以上であることを特徴とする請求項１記載のポリプロピレン系樹脂組成物。
【請求項３】
成分（Ｂ）の水素添加スチレン系ブロック共重合体において、末端にあるブロックの少なくとも１個が水素添加された共役ジエン化合物単量体単位を主体とする重合体ブロックであることを特徴とする請求項１または２に記載のポリプロピレン系樹脂組成物。
【請求項４】
成分（Ｂ）のメルトフローレート値が１．０ｇ／１０分以上１５ｇ／１０分未満であることを特徴とする請求項１〜３のいずれかに記載のポリプロピレン系樹脂組成物。
【発明の詳細な説明】
【０００１】
【発明の属する技術分野】
本発明は、ポリプロピレン樹脂組成物に関し、水素添加ブロック共重合体を添加することにより、ポリプロピレン系樹脂の軟質性、応力白化性、曇り度、フィルムブロッキング性のバランスを改良した特異的なモルフォロジーを有するポリプロピレン系樹脂組成物に関するものである。
【０００２】
【従来の技術】
ポリプロピレン系樹脂組成物は、一般に耐薬品性、機械的特性に優れているため、包材、雑貨、機械部品、自動車部品など広範に使用されている。また、最近、環境問題に対する必要性から非ハロゲン系の透明高分子材料の開発が進んでおり、特にシート、フィルム分野においてはポリプロピレン系樹脂を軟質化、透明化させる要求が出ている。ポリプロピレン系樹脂を軟質化、透明化させるためには、ポリプロピレン系樹脂にエラストマーを添加する方法が用いられているが、例えばオレフィン系エラストマーを添加した場合組成物の軟質性は向上するが応力白化性、曇り度、フィルムどうしのブロッキング性は満足のいくものではなかった。応力白化性の改善を目的として特開平６−２８７３６５にはポリプロピレンと水添ジエン系共重合体よりなる組成物が提案されている。しかしながら、この方法で得られたフィルムは、フィルムどうしのブロッキングの改善が要求されており、また軟質性、曇り度も満足のいくものではなかった。
【０００３】
【発明が解決しようとする課題】
本発明の課題は軟質性、応力白化性、曇り度、フィルムブロッキング性のバランスに優れるポリプロピレン系樹脂組成物を提供することにある。
【０００４】
【課題を解決するための手段】
上記課題を解決するため、本発明者らは鋭意検討を重ねた結果、図１に示すようなある特定な分散形態をもたせたポリプロピレン系樹脂と水素添加スチレン系ブロック共重合体との樹脂組成物が上記課題を効果的に解決することを見いだし本発明を完成するに至った。
【０００５】
即ち本発明の第１は、成分（Ａ）；ポリプロピレン系樹脂 ９８〜５０重量部及び、成分（Ｂ）；スチレン系化合物単量体を主体とする重合体ブロックと共役ジエン化合物単量体単位を主体とする少なくとも２個の水素添加された重合体ブロックから構成される水素添加スチレン系ブロック共重合体 ２〜５０重量部が混練されてなる樹脂組成物であって、成分（Ｂ）中のスチレン系化合物単量体単位含量が１２重量％を越え２５重量％未満であり、水素添加される前の共役ジエン化合物単量体単位を主体とする重合体ブロックが、ブタジエン単量体単位を主体とし１，２結合量の平均が６２モル％以上９９モル％未満である重合体ブロック、または、イソプレン単量体単位を主体とし３，４結合量が１０モル％以上７５モル％未満である重合体ブロックであり、水素添加される前の重合体ブロック中のオレフィン性不飽和二重結合のうち９０％以上が水素添加されており、成分（Ａ）が連続相を形成し、その連続相中に、成分（Ａ）と成分（Ｂ）からなる第一分散相が存在し、さらにその第一分散相中に主に成分（Ｂ）を構成するスチレン系化合物単量体単位を主体とする重合体ブロックからなるドメインが第２分散相を形成した分散形態を有し、タッピングＡＦＭ（原子間力顕微鏡）の位相差像を測定した第一分散相の粒径が２００ｎｍ以下であって、第２分散相の平均長が１００ｎｍ以下であることを特徴とするポリプロピレン系樹脂組成物であり、組成物の断面において観測される第２分散相中のスチレン系化合物単量体単位を主体とする重合体ブロックからなるドメインの数が３個以下である割合が５０％以上であることを特徴とする第１の発明のポリプロピレン系樹脂組成物である。
【０００６】
本発明の第２は、成分（Ｂ）の水素添加スチレン系ブロック共重合体中のスチレン系化合物単量体単位を主体とする重合体ブロックの数が、少なくとも２個以上であり、スチレン系化合物単量体単位を主体とする重合体ブロック連鎖数が５以上であるスチレン系化合物単量体単位を主体とする重合体ブロックの割合が５０％以上であることを特徴とする第１の発明のポリプロピレン系樹脂組成物である。
本発明の第３は、成分（Ｂ）の水素添加スチレン系ブロック共重合体において、末端にあるブロックの少なくとも１個が水素添加された共役ジエン化合物単量体単位を主体とする重合体ブロックである第１の発明または第２の発明のポリプロピレン系樹脂組成物である。
本発明の第４は、成分（Ｂ）のメルトフローレート値が１．０ｇ／１０分以上１５ｇ／１０分未満である第１〜３の発明のいずれかのポリプロピレン系樹脂組成物である。
【０００７】
以下本発明を詳細に説明する。
本発明はポリプロピレン系樹脂と水素添加スチレン系ブロック共重合よりなる組成物において、特定の分散形態をもたせることで軟質性、応力白化性、曇り度、フィルムブロッキング性のバランスに優れる組成物が得られることを発見した事による。
【０００８】
ポリプロピレン系樹脂に軟質性を付与するためには、水素添加スチレン系ブロック共重合体をポリプロピレン系樹脂中に粒子として微分散させる方法で検討されてきた。微分散化させることにより確かにポリプロピレン系樹脂組成物は軟質化するが、フィルムの曇り度、応力白化性やフィルムブロッキング性に劣るという欠点がある。そこで、成分（Ａ）；ポリプロピレン系樹脂が連続相を形成し、その連続相中に、成分（Ａ）と成分（Ｂ）；水素添加スチレン系ブロック共重合体からなる第一分散相が存在し、さらにその第一分散相中に主に成分（Ｂ）を構成するビニル芳香族炭化水素化合物単量体単位を主体とする重合体ブロックからなるドメインが第２分散相を形成した分散形態をとらせ、しかも、粒径や第２分散相中のドメインの個数をある特定範囲にすることによって軟質性、フィルムの曇り度、応力白化性やフィルムブロッキング性のすべてのバランスに優れた組成物を作ることに成功し完成したものである。このような本発明の組成物は、特定の構造を有する水素添加スチレン系ブロック共重合体を選択し、溶融混練時に、混練温度、スクリュー回転数、フィード量等を適当に調整することによって得ることが出来る。
【０００９】
以下本発明を更に詳しく説明する。
本発明の樹脂組成物は、（１）ポリプロピレン系樹脂、９８〜５０重量部と（２）水素添加ブロック共重合体、２〜５０重量部よりなる組成物であり、水素添加スチレンブロック共重合体の量が２重量部未満であると軟質性に劣り、５０重量部を越えるとフィルムブロッキング性に劣る。
【００１０】
本発明の組成物において、タッピングＡＦＭ（原子間力顕微鏡）の位相差像にて測定した第一分散相の粒径が数平均粒径は２００ｎｍ以下であり、第２分散相が数平均長で１００ｎｍ以下である。第１分散相の平均粒径が２００ｎｍを超え、第２分散相の数平均長が１００ｎｍを超えると、軟質性、応力白化、曇り度の点で劣る。組成物の断面において観測される第２分散相中のビニル芳香族炭化水素化合物単量体を主体とする重合体ブロックからなるドメインの数が３個以下である割合が５０％以上あり、５０％未満であると応力白化、曇り度の点で劣る。
【００１１】
本発明に使用される成分（Ａ）ポリプロピレン系樹脂としては、ポロピレンの単独重合体、または、プロピレンに少量のエチレンまたはブテン−１等のα−オレフィンを共重合したいわゆるランダムポリプロピレンを使用することができる。また、本発明におけるポリプロピレン系樹脂のメルトフローレート（ＪＩＳ  Ｋ７２１０Ｌ条件に準拠）は０．１〜２００ｇ／１０分の範囲にあることが望ましい。ポリオレフィン系樹脂の重合方法は従来公知の方法いずれでもよく、遷移重合、ラジカル重合、イオン重合等があげられる。
【００１２】
本発明に使用される成分（Ｂ）水素添加スチレン系ブロック共重合体は、ビニル芳香族炭化水素化合物単量体単位を主体とする重合体ブロックと、水素添加された共役ジエン単量体単位を主体とする重合体ブロックから構成される。
ビニル芳香族化合物単量体単位としては、例えばスチレン、α−メチルスチレン、ｐ−メチルスチレン、ｐ−ターシャルブチルスチレン等のアルキルスチレン、パラメトキシスチレン等のうちから１種、または２種以上が選ばれ、中でもスチレンが好ましい。また、成分（Ｂ）の水素添加スチレン系ブロック共重合体中のビニル芳香族炭化水素化合物単量体を主体とする重合体ブロックのビニル芳香族単量体の連鎖数が５以上である割合が５０％以上さらには７０％以上であることが好ましい。５０％未満であると組成物のフィルムどうしのブロッキング性が悪化し好ましくない。
【００１３】
ビニル芳香族化合物単量体単位含量は１２重量％を越え２５重量％未満であることが好ましい。１２重量％以下であるとフィルムブロッキング性が悪化し、２５重量％以上であると軟質性、曇り度が悪化する。ビニル芳香族化合物単量体単位含量は核磁気共鳴装置（ＮＭＲ）、紫外分光光度計（ＵＶ）などにより測定できる。本発明における「主体とする」という言葉は例えば「ビニル芳香族化合物単量体単位を主体とする」の場合、ビニル芳香族単量体の１種または２種以上からなる場合、もしくはこれらとリビングアニオン重合する他の単量体が共重合されている場合も含まれる。これら共重合可能な他の単量体としては、共役ジエン化合物単量体、メチルメタクリレート、ブチルメタクリレート等メタクリル酸エステル、シクロヘキサジエン、カプロラクトン等をあげることができる。共重合の形態としては、ランダム、交互、テーパー等いかなる形態でも良い、上記ブロック共重合体におけるビニル芳香族炭化水素化合物単量体単位を主体とする重合体ブロックの数は、少なくとも２個以上であることが好ましく、複数個ある重合体ブロックＡはそれぞれその組成、分子量などが  異なっても構わない。
【００１４】
重合体ブロックＢに用いる共役ジエン化合物としては、例えばブタジエン、イソプレン、１，３−シクロヘキサジエン、１，３−ペンタジエン、２，３−ジメチル−１，３ブタジエン等のうち１種または２種以上が選ばれ、中でも、ブタジエン、イソプレン及びこれらの組み合わせが好ましい。なかでも軟質性の点から、ブタジエンが好ましい。
【００１５】
本発明に使用される成分（Ｂ）水素添加スチレン系ブロック共重合体は、水素添加前の共役ジエン単量体単位を主体とする重合体ブロックがブタジエン単量体単位を主体とする重合体ブロックの場合１、２結合量の平均は６２モル％以上９９モル％未満であることが好ましく、６５モル％以上９９モル％未満であることがさらに好ましく、７０モル％以上９９モル％以下であることがとりわけ好ましい。６２モル％未満の場合、応力白化性、曇り度が劣る。イソプレン単量体単位を主体とする重合体ブロックの場合、３，４結合量が１０モル％以上７５モル％未満であることが好ましく、さらに好ましくは２０モル％以上６０モル％以下であり、とりわけ好ましくは２５モル％以上５０モル％以下が特に好ましい。２０モル％以下であると、応力白化性、曇り度の点で劣る。ミクロ構造は核磁気共鳴装置（ＮＭＲ）により測定できる。「共役ジエン単量体単位を主体とする」という言葉には、共役ジエンとリビングアニオン重合する他の単量体が共重合されている場合も含まれる。これら共重合可能な他の単量体としては、ビニル芳香族化合物単量体、メチルメタクリレート、ブチルメタクリレート等のメタクリル酸エステル、シクロヘキサジエン、カプロラクトン等をあげることできる。共重合の形態としては、ランダム、交互、テーパー等いかなる形態でも良く、複数個ある重合体ブロックＢはそれぞれその組成、分子量などが異なっても構わない。他モノマーと共重合する場合は、また、本明細書中で使用される「主体とする」という言葉は該当単量体単位が重合体ブロックにおいて、少なくとも５０モル％を越え、好ましくは７０モル％以上を占めることを意味する。
【００１６】
本発明の水素添加水素添加される前の重合体ブロックＢ中のオレフィン性不飽和二重結合のうち９０％以上が水素添加されたものである。９０％未満であると、熱、光などにより劣化をおこし熱可塑性が低下する。また、ブロックＡ中のビニル芳香族化合物のベンゼン環の不飽和二重結合は、ビニル芳香族化合物全体において２０％までは水素添加されていても良い。これらの水素添加率は核磁気共鳴装置（ＮＭＲ）によって測定できる。
【００１７】
また、水素添加スチレン系ブロック共重合体のＪＩＳ  Ｋ７２１０に準拠し温度２３０℃、荷重２．１６Ｋｇの条件で求めたメルトフローレート値（ＭＦＲ）は１．０ｇ／１０分以上１５ｇ／１０分未満の範囲にあることが望ましく、１．５ｇ／１０分以上１０ｇ／１０分以下であることがさらに望ましい。１．０ｇ／１０分未満であると組成物の流動性が悪化し望ましくなく、１５ｇ／１０分以上であるとフィルムブロッキング性が悪化するため望ましくない。本発明において水素添加ブロック共重合体の構造は、例えば線状、分岐状、放射状、櫛形状などいかなる形態をとっても構わないが、少なくとも２個のビニル芳香族炭化水素化合物単量体単位を主体とする重合体ブロックＡを有することが好ましく、さらには、少なくとも２個の水素添加された共役ジエン単量体単位を主体とする重合体ブロックＢから構成されることが好ましく、さらに末端にあるブロックの少なくとも１個が重合体ブロックＢであることが好ましい。好ましい構造としてはＡ−Ｂ−Ａ−Ｂ、Ｂ−Ａ−Ｂ−Ａ−Ｂ、（Ｂ−Ａ−Ｂ）ｎ−Ｘがあげられるが（ここでｎは２以上の整数、Ｘはカップリング剤残基を示す）、軟質性、応力白化、曇り度、フィルムブロッキング性の点から組成物Ａ−Ｂ−Ａ−Ｂが特に好ましい。カップリングにより本発明の水素添加ブロック共重合体を得る場合、カップリング前の成分は水素添加ブロック共重合体中に５０重量％未満含むことができる。５０重量％を越えると組成物のフィルムブロッキング性を悪化させる。また、各ブロック境界がランダム共重合をしている場合、その組成が徐々に変わっていくテーパー構造も含まれる。
【００１８】
水素添加スチレン系ブロック共重合体は例えば特公昭３６−１９２８６号公報、特公昭４３−１４９７９号公報、特公昭４９−３６９５７号公報などに記載された方法で本発明の範囲になるように製造することができる。これらは炭化水素溶剤中でアニオン重合開始剤として有機リチウム化合物等を用い、ビニル化剤としてジエチルエーテル、テトラヒドロフラン、アニソール、ジオキサン等のエーテル化合物、トリエチルアミン、Ｎ，Ｎ，Ｎ’，Ｎ’−テトラメチルエチレンジアミン等の第３級アミン、必要に応じカップリング剤としてエポキシ化ダイズ油、四塩化ケイ素、ジメチルジクロルシラン、安息香酸エチル、安息香酸フェニル等の多官能性化合物を用い、ビニル芳香族単量体と共役ジエン単量体をブロック共重合する方法であり、直鎖状、分岐状、あるいは放射状の構造を有するブロック共重合体として得られる。
【００１９】
上記のブロック共重合体を、公知の方法、例えば、特公昭４２−８７０４５号公報に記載の方法で水素添加することにより、本発明の水素添加スチレン系ブロック共重合体は得られる。本発明で用いる水素添加ブロック共重合体は、不飽和カルボン酸またはその誘導体との付加反応により変性させ、官能基を含有したものを１部、または全部含んでいてもかまわない。
【００２０】
本発明の水素添加スチレンブロック共重合体は必要に応じて好ましくはそのペレットに、ペレットブロッキングの防止を目的としてペレットブロッキング防止剤を配合する事が好ましい。ペレットブロッキング防止剤としてはステアリン酸カルシウム、ステアリン酸マグネシウム、ステアリン酸亜鉛、エチレンビスステアリルアミド、タルク、アモルファスシリカ等があげられる。好ましい量としては水素添加ブロック共重合体ペレットにたいして１０００ppm〜５０００ppmである。さらに好ましい量としては水素添加ブロック共重合体ペレットに  たいして１５００ppm〜４０００ppmである。１０００ppm未満であると条件によってはペレットブロッキングがおき、５０００ppmをこえると成形したシートまたはフィルム表面からブロッキング剤がブリ−ドアウトし外観を著しく損なうため好ましくない。ペレットブロッキング防止剤はペレット表面に付着した状態が効果が高いが、ペレット内部にある程度含むこともできる。
【００２１】
本発明の樹脂組成物は、その各成分の組成比に応じて通常の高分子物質の混合に供される装置によって調整できる。それら混合装置としては、例えばバンバリーミキサー、ラボプラストミル、単軸押出機、２軸押出機、等の混練装置があげられ、押出機による溶融混合法が生産性、良混練性の点から好ましい。また本発明の樹脂組成物は押出機を用いてシート、フィルム、または射出成型器を用いて射出成型品にすることができる。
【００２２】
本発明の組成物は無機充填剤、安定剤、滑剤、着色剤、シリコンオイル、難燃剤等を添加する事が出来る。無機充填剤としては、例えば炭酸カルシウム、タルク、水酸化マグネシウム、マイカ、硫酸バリウム、けい酸（ホワイトカーボン）、酸化チタン、カーボンブラック等が挙げられる。安定剤としてはヒンダードフェノール系酸化防止剤、りん系熱安定剤、ヒンダードアミン系光安定剤、  ベンゾトリアゾール系ＵＶ吸収剤等が挙げられる。滑剤としてはステアリン酸、  ステアリン酸エステル、ステアリン酸の金属塩等が挙げられる。
【００２３】
以下実施例により本発明を具体的に説明するが、本発明はこれらの例のみに  よって何ら制限されるものではない。
【００２４】
【発明の実施の形態】
−ブロック共重合体の測定法−
ブロック共重合体中のスチレン含量
ＵＶ測定により算出した。
ポリブタジエンブロックのビニル結合含量
重水素化クロロホルムを溶媒に用い、２７０ＭＨｚ、1Ｈ−ＮＭＲスペクトル測定し求めた。
ポリブタジエンブロックの水添率
重水素化クロロホルムを溶媒に用い、２７０ＭＨｚ、1Ｈ−ＮＭＲスペクトルより算出した。
ポリスチレン中のブロックポリスチレンの量（ビニル芳香族炭化水素化合物単量体を主体とする重合体ブロックのビニル芳香族単量体の連鎖数が５以上である割合）
重水素化クロロホルムを溶媒に用い、２７０ＭＨｚ、1Ｈ−ＮＭＲスペクトル測定し、下記の方法により算出した。
【００２５】
ポリスチレン中のブロックポリスチレンの割合は、スチレン中の長連鎖スチレンの存在割合より求めた。長連鎖スチレンのオルト位フェニル基プロトンの高磁場シフトすることを利用し、次式により算出した。ここで求められるブロックスチレンは連鎖数５以上のスチレンブロックである。（Rubber  Chem．Technol.,54(4)、685(1981)を参考にした）
ブロックポリスチレン（％）＝５／２  Ｘ  Ｂ／（Ａ＋Ｂ）Ｘ１００
Ａ；７．５〜６．８５ppmの積分値（短連鎖フェニルプロトン＋長連鎖メタ、 パラ位プロトン）
Ｂ；６．８５〜６．２ppmの積分値（長連鎖オルト位プロトン）
原子間力顕微鏡（ＡＦＭ）による分散形態及び第１分散相、第２分散相の数平均粒径の定量
得られた樹脂組成物のフィルムの断面をクライオミクロトームにて鏡面を調整したものの表面を測定した。なおフィルムについては０．１μｍ以下と薄い為、ハイインパクトポリスチレンの成型体２枚でサンドイッチしエポキシ樹脂にて包埋し固定後鏡面を調整した。このサンプルをデジタルインスルメンツ社製  Nano ScopeR IIIのタッピングモードで位相差像を観察した。
【００２６】
第１分散相の数平均粒径の定量
組成物の断面の黒い粒子の第１分散相を２００個、画像解析システムＩＰ−１０００（旭化成（株）製）にて２値化処理し、数平均粒径を求めた。
第２分散相の数平均長の定量
黒い粒子の第１分散相を２００個の粒子について位相差の一次元での走査像  を得て、第２分散相の長径を測定し平均し求めた。
組成物断面の第２分散相中で観測されるポリスチレンドメインの数の定量
組成物の断面において観測される黒い粒子の第１分散相を１００個選び、その１００個の粒子について位相差の２次元での位相差像を得て、第２分散相中のスチレンドメインの数を測定し、平均し、３個以下である第２分散相の割合を求める。
（Ｉ）各成分
（１）  ポリプロピレン系樹脂
プロピレン単独重合体である日本ポリオレフィン株式会社製ＰＣ６００Ｓ（ＭＦＲ  ７g/10分）を用いた。プロピレンランダム共重合体である日本ポリオレフィン株式会社製ＦＧ４６４（ＭＦＲ  ７g/10分）を用いた。
（２）  水素添加スチレン系ブロック共重合体
ｎ−ブチルリチウムを開始剤とし、シクロヘキサン溶媒中で、テトラヒドロフランを１，２結合量調節剤として、スチレンとブタジエンを（ＳＥＢＳ１〜３）、スチレンとイソプレンを（ＳＥＰＳ１〜２）アニオンブロック共重合することにより、スチレン−ブタジエン系ブロック共重合体、スチレン−イソプレン系ブロック共重合体を重合した。次に得られたスチレン−ブタジエン系ブロック共重合体およびスチレン−イソプレン系ブロック共重合体を、ジ−ｐ−トリスビス（１−シクロペンタジエニル）チタニウムとｎ−ブチルリチウムを水素添加触媒として、水素圧５ｋｇ／ｃｍ2、温度５０℃で水素添加を行った。ポリマー構造は、モノマーの仕込量、順序、分子量は触媒量、ブタジエン中の１，２結合量、イソプレン中の３，４結合量は１，２結合量・３，４結合調節剤量及び重合温度、水素添加率は水素添加時間を変化させることによりコントロールした。各サンプルの構造及び分析値を〔表１〕に示した。
【００２７】
【表１】
0004108196.tif 000002
【００２８】
【実施例１〜３、比較例１〜２】
水素添加スチレン系ブロック共重合体の成分ペレットに２０００ｐｐｍのステアリン酸カルシウムを表面に付着させた。ポリプロピレン／水素添加スチレン系ブロック共重合体の成分ペレットを〔表２〕に示した割合でドライブレンドし、得られた混合物を用いて２３０℃に設定された３０ｍｍＴダイ単軸押出機により成形を行い、測定用のフィルムを作成した。厚さはスクリュー回転数、巻き取り速度を変えることにより約７０μｍの厚さに調製した。得られたフィルムの室温で１週間保存後の物性測定結果を〔表２〕に示した。〔図２〕に実施例１で得られた２次元の位相差像と〔図３〕にその１次元の位相差像を示す。これは〔図２〕のある断面（〔図２〕中の実線ライン）の位相差のずれを左から右方向にスキャンすることによって得られた。〔図２〕では成分（Ａ）の連続相中に成分（Ａ）と成分（Ｂ）からなる第１分散相が数平均粒径７０ｎｍで観測され、どの粒子にも３個を超えるポリスチレンドメインは観測されなかった。〔図３〕では主に成分（Ｂ）を構成するポリスチレンブロックからなるドメインが数平均長２０ｎｍの第２分散相を形成していることが観測される。
【００２９】
〔図４〕に比較例１で得られた２次元の位相差像と〔図５〕にその１次元の位相差像を示す。これは〔図４〕のある断面（〔図４〕中の実線ライン）の位相差のずれを左から右方向にスキャンすることによって得られた。〔図４〕ではプロピレンの連続相中に、第１分散相として、ポリプロピレンとＳＥＢＳ３からなる相が数平均粒径２００ｎｍを超える粒径サイズで分散していることがわかり、ポリスチレンドメインが３個を超えて観察される。〔図５〕では数平均粒径２５０ｎｍの第１分散相中に数平均長１５０ｎｍの第２分散相が観察される。
【００３０】
以下に物性測定の方法を示す。
ＭＦＲ：ＪＩＳ  Ｋ７２１０  Ｌ条件  に準拠した。
ヤング率（軟質性の目安）：厚さ７０μｍ、幅２０ｍｍ、長さ１００ｍｍの試験片を切り出し、引っ張り速度２ｍｍ／ｍｉｎでヤング率（歪み０．５％〜１．０％の範囲）を測定した。
応力白化性：厚さ０．４ｍｍのシートに、荷重０．５ｋｇ、高さ３０ｃｍの条件で径１／２インチのミサイルを落下させ、落下前後の全光線透過率を測定した。ΔＴ％＝ミサイル落下前の全光線透過率Ｔ１（％）−落下後の全光線透過率Ｔ２（％）
ΔＴ％がより小さい値の場合応力白化性に優れる事を示している。
曇り度：厚さ７０μｍのフィルムの曇り度をヘーズメータを用い測定した。
フィルムブロッキング性：厚さ７０μｍ、幅４３ｍｍ、長さ１８０ｍｍの試験片を切り出し、６０℃、４８時間、荷重１００ｇ／ｃｍ2の条件でフィルムをブロッキングさせ、引っ張り速度１００ｍｍ／ｍｉｎの条件で引っ張り試験を行い、１８０度剥離強度を求めた。１８０度剥離強度が高いとフィルムブロッキング性がより悪いことを示している。
【００３１】
本発明の樹脂組成物が優れていることは〔表２〕より明らかである。
【００３２】
【表２】
0004108196.tif 000003
【００３３】
【発明の効果】
本発明の樹脂組成物は軟質性、応力白化性、曇り度、フィルムブロッキング性のバランスに優れる。これらの効果により、自動車内装材料、自動車外装材料、チューブ、各種容器、文具、シート、フィルム等として好適に用いることができる。
【図面の簡単な説明】
【図１】本発明の組成物の分散形態のイメージ図である。
【図２】実施例１で得られた組成物の分散形態を示すタッピングモードＡＦＭの２次元の位相差像を示す図である。
【図３】実施例１で得られた組成物の分散形態を示すタッピングモードＡＦＭの１次元の位相差像を示す図である。
【図４】比較例１で得られた組成物の分散形態を示すタッピングモードＡＦＭの２次元の位相差像を示す図である。
【図５】比較例１で得られた組成物の分散形態を示すタッピングモードＡＦＭの１次元の位相差像を示す図である。
【図１】
0004108196.tif 000004
【図２】
0004108196.tif 000005
【図３】
0004108196.tif 000006
【図４】
0004108196.tif 000007
【図５】
0004108196.tif 000008